СМЕСИ, ПОЛУЧАЕМЫЕ ПУТЕМ РЕАКЦИИ ПОЛИОЛА И АНГИДРИДА, И ИХ ПРИМЕНЕНИЕ В ПОЛИИЗОЦИАНАТАХ ДЛЯ ПОЛУЧЕНИЯ ПОЛИЗОЦИАНУРАТОВ

1. Изоцианатная реакционно-способная смесь, включающая катализатор тримеризации и получаемая путем реакции фталевого ангидрида и/или тримеллитового ангидрида с полиолом, имеющим среднюю эквивалентную массу 100-2500 и среднюю номинальную гидроксильную функциональность 2-8 в таких количествах, что молярное количество ангидрида изменяется в пределах от 0,1 до 99% от эквивалентного гидроксилу количества полиола, где отношение числа групп карбоновой кислоты к числу сложноэфирных групп, где и те, и другие образуются в реакции между ангидридными группами и полиолом, составляет 0,9-1,1 к 1, и где, по меньшей мере, 60% ангидридных групп прореагировали.
2. Смесь по п.1, где ангидридом является фталевый ангидрид.
3. Смесь по пп.1 и 2, где полиолом является полиэфирный полиол, имеющий среднюю номинальную гидроксильную функциональность 2-4 и содержание оксиэтилена, по меньшей мере, 50%, рассчитанное от массы полиэфирного полиола.
4. Смесь по п.1, где молярное количество ангидрида изменяется в пределах от 0,2 до 50% от эквивалентного количества гидроксила полиола.
5. Смесь по п.1, где молярное количество ангидрида изменяется в пределах от 0,3 до 30% от эквивалентного количества гидроксила полиола.
6. Смесь по п.1, где катализатор тримеризации выбирают из карбоксилатов щелочного металла, карбоксилатов четвертичного аммония и их смесей, при этом карбоксилаты имеют 1-12 углеродных атомов.
7. Смесь по п.1, где количество катализатора тримеризации составляет 0,002-5% от массы смеси.
8. Смесь по п.1, где катализатор тримеризации выбирают из карбоксилатов щелочного металла, карбоксилатов четвертичного аммония и их смесей, при этом карбоксилаты имеют 1-12 углеродных атомов, количество катализатора тримеризации составляет 0,002-5% от массы смеси, молярное количество ангидрида изменяется в пределах от 0,2 до 50%, предпочтительно от 0,3 до 30% от эквивалентного количества гидроксила полиола.
9. Способ получения смеси по пп.1-8, где ангидрид и полиол подвергают взаимодействию при атмосферном давлении и при температуре, изменяющейся от 10 до 140°С, в присутствии катализатора тримеризации.
10. Способ по п.9, где температура изменяется от 10 до 100°С.
11. Полиизоцианатная композиция, включающая полиизоцианат и смесь по пп.1-8 в таких относительных количествах, что индекс составляет 150-15000.
12. Композиция связующего, включающая полиизоцианатную композицию по п.11 и материал, который подвергают связыванию, где количество материала, который подвергают связыванию, составляет умноженное на 0,01-100 количество полиизоцианатной композиции в массовом отношении.
13. Применение полиизоцианатной композиции по п.11 и/или композиции связующего по п.12 для получения полиизоцианурата.
14. Полиизоцианурат, получаемый из полиизоцианатной композиции по п.11 и/или композиции связующего по п.12.